(57)【要約】【課題】耐水性が高く、水に濡れても白浮きせず、更には経時安定性や、油感のなさといった感触にも優れた油中水型日焼け止め料を提供する。【解決手段】次の成分（Ａ）〜（Ｄ）を含有する油中水型日焼け止め料。（Ａ）煙霧状無水ケイ酸（Ｂ）疎水化処理された微粒子酸化亜鉛（Ｃ）ポリヒドロキシステアリン酸（Ｄ）油溶性紫外線吸収剤【選択図】なし【特許請求の範囲】
【請求項１】
次の成分（Ａ）〜（Ｄ）；
（Ａ）煙霧状無水ケイ酸
（Ｂ）疎水化処理された微粒子酸化亜鉛
（Ｃ）ポリヒドロキシステアリン酸
（Ｄ）油溶性紫外線吸収剤
を含有する油中水型日焼け止め料。
【請求項２】
前記成分（Ａ）と前記成分（Ｃ）の含有質量割合（Ａ）／（Ｃ）が４．０〜１０．５である、請求項１に記載の油中水型日焼け止め料。
【請求項３】
前記成分（Ａ）の含有量が３．５〜４．０質量％、前記成分（Ｂ）の含有量が６．０〜８．０質量％である、請求項１又は２に記載の油中水型日焼け止め料。
【請求項４】
揮発性油剤の含有量が１〜１０質量％である、請求項１〜３のいずれか一項に記載の油中水型日焼け止め料。
【発明の詳細な説明】
【技術分野】
【０００１】
本発明は、油中水型日焼け止め料に関するものであり、さらに詳しくは、耐水性に優れ、水にぬれても白くならない化粧膜を形成するものであり、また経時安定性や油感のなさといった感触にも優れた油中水型日焼け止め料に関する。
【背景技術】
【０００２】
日焼け止め料はプールや海水浴で使用されたり、汗をかくシーンで使用されることが多く、紫外線防御効果持続の観点から、耐水性に優れたものが求められている。従来より、油中水型日焼け止め料に疎水性粉体を含有することで耐水性を高める技術が知られており、例えば、疎水化処理酸化亜鉛と揮発性シリコーン、ポリエーテル変性シリコーンとを組み合わせて耐水性を向上させる技術（特許文献１）や、アルキルアルコキシシランで表面処理された金属酸化物粉体とフッ素変性シリコーンを組み合わせて優れた耐水性を得る技術（特許文献２）等が開示されている。
しかし、金属酸化物を含む塗布膜を多量の水に接触させると、金属酸化物が凝集して塗布膜が白くなったり、紫外線防御効果が低下したりするなど、化粧持ちに劣るという問題があった。
【０００３】
一方、日焼け止め料の塗布時の白浮きを抑制する技術として、疎水化処理された微粒子酸化亜鉛とシリコーン分岐型ポリグリセリン変性シリコーンと、イソステアリン酸とを組み合わせる技術（特許文献３）や、金属酸化物とシリコーン分岐型変性シリコーン、シリコーンレジン被覆シリコーンゴム粉末、ヒドロキシ脂肪酸縮合物を組み合わせる技術（特許文献４）が開示されている。
しかし、これらの技術では肌に塗布したときの金属酸化物の白浮きはないが、水に濡れたときの白浮きを防げるものではなかった。
また、疎水性粉体を含有せずに、耐水性を向上させる方法として、有機紫外線吸収剤とデキストリン脂肪酸エステル、揮発性油分を組み合わせて塗布膜をゲル化させ耐水性を付与する技術（特許文献５）が開示されている。しかし、疎水性微粒子金属酸化物を含有せずに有機紫外線吸収剤のみで高い紫外線防御効果を得るためには、多量の有機紫外線吸収剤が必要となり、それに起因するベタつきや油感が生じるために、満足のいく使用感が得られなかった。
【先行技術文献】
【特許文献】
【０００４】
【特許文献１】特開２００５−２３２０６８号公報
【特許文献２】特開２０１０−１１１６２７号公報
【特許文献３】特開２０１０−１５９２２９号公報
【特許文献４】特開２０１５−１８７０９０号公報
【特許文献５】特開２０１１−１２６８３２号公報
【発明の概要】
【発明が解決しようとする課題】
【０００５】
本発明は、上記のような事情に鑑み、高い耐水性を持ち、微粒子酸化亜鉛を含有しながらも塗布後の化粧膜が水に濡れても白浮きせず、更には経時安定性や油感のなさといった感触にも優れた油中水型日焼け止め料を提供することを目的とするものである。
【課題を解決するための手段】
【０００６】
このような事情に鑑み、本発明者らは、化粧膜の耐水性に着目して鋭意研究を行った結果、油中水型日焼け止め料において、疎水化処理された微粒子酸化亜鉛と油溶性紫外線吸収剤を含む油性成分を塗布膜として固化させるために、ゲル化剤として無水ケイ酸を選択することで、高い耐水性を付与でき、更には疎水化処理された微粒子酸化亜鉛の凝集を防ぐことで、水に濡れても白浮きしない化粧膜を形成することができることを見出した。また、更にポリヒドロキシステアリン酸を併用することにより、経時安定性や油感のなさといった感触にも優れた油中水型日焼け止め料が得られることを見出し、本発明を完成するに至った。
【０００７】
すなわち本発明は、次の成分（Ａ）〜（Ｄ）；
（Ａ）煙霧状無水ケイ酸
（Ｂ）疎水化処理された微粒子酸化亜鉛
（Ｃ）ポリヒドロキシステアリン酸
（Ｄ）油溶性紫外線吸収剤
を含有する油中水型日焼け止め料に関する。
【０００８】
前記成分（Ａ）と前記成分（Ｃ）の含有質量割合（Ａ）／（Ｃ）が４．０〜１０．５である、油中水型日焼け止め料に関する。
【０００９】
前記成分（Ａ）の含有量が３．５〜４．０質量％、前記成分（Ｂ）の含有量が６．０〜８．０質量％である、油中水型日焼け止め料に関する。
【００１０】
揮発性油剤の含有量が１〜１０質量％である、油中水型日焼け止め料に関する。
【発明の効果】
【００１１】
本発明の油中水型日焼け止め料は、汗や水に対する耐久性の高い化粧膜を形成し、水に濡れても塗布膜が白くならないため、真夏のスポーツシーンにおいても、高い紫外線防御効果と、白浮きのない美しい仕上がりが持続するものである。そのため、高ＳＰＦの日焼け止め料はもちろんのこと、紫外線防御効果を目的としたメークアップ化粧料や日中美容液といった化粧料においても有用である。
【発明を実施するための形態】
【００１２】
以下、本発明について詳述する。
本発明に用いられる成分（Ａ）煙霧状無水ケイ酸は、平均粒子径が５０ｎｍ以下の非晶質の無水ケイ酸であり、通常化粧料に使用されるものであれば特に限定されないが、例えば、四塩化ケイ素を酸水素炎中で加水分解して得られるものが挙げられる。また、前記煙霧状無水ケイ酸は、疎水化処理してもよく、その処理方法としては、例えばジメチルジクロルシランによるジメチルシリル化処理、トリメチルシリルクロライドやヘキサメチルジシラザンによるトリメチルシロキシ処理、オクチルシラン化処理、メチルハイドロジェンポリシロキサンを用いたコーティング焼き付け処理、金属石鹸によるコーティング等が挙げられる。市販品としては、ＡＥＲＯＳＩＬ  ２００、ＡＥＲＯＳＩＬ  ３００、ＡＥＲＯＳＩＬ  ３８０、ＡＥＲＯＳＩＬ  Ｒ−９７２、ＡＥＲＯＳＩＬ  Ｒ−９７４、ＡＥＲＯＳＩＬ  Ｒ−９７６（日本アエロジル社製）、ＣＡＢ−Ｏ−ＳＩＬ  ＴＳ−５３０（キャボット社製）等が挙げられ、これらを一種又は二種以上を用いることができる。これらの中でも、経時安定性の観点からジメチルシリル化処理のものが、より好ましい。また、これらの煙霧状無水ケイ酸の比表面積は特に限定されないが、塗布膜の耐水性向上の観点から、８０〜６００ｍ２／ｇが好ましく、１５０〜３００ｍ２／ｇがより好ましい。なお、一次粒子の粒度分布は電子顕微鏡写真から求めることができ、比表面積は液体窒素の常圧沸点における窒素ガスの吸着を用いたＢＥＴ法により測定することができる。
【００１３】
本発明における成分（Ａ）の含有量は、特に限定されないが、３．０〜４．５質量％（以下単に「％」と略す）が好ましく、特に好ましくは、３．５〜４．０％である。この範囲であると、耐水性がより向上し、油感のなさといった感触がより良好となる。
【００１４】
本発明に用いられる成分（Ｂ）疎水化処理された微粒子酸化亜鉛は、疎水化処理剤を用いて表面被覆処理することにより、油相中への分散性を向上させるものである。成分（Ｂ）の微粒子酸化亜鉛は、紫外線を吸収、散乱、反射、消光等することにより紫外線を遮断する粉体であり、形状は特に限定はされないが、平均粒子径は、紫外線防御効果と使用感の観点より、１０〜２００ｎｍであり、２０〜１００ｎｍが好ましい。これらの粒子径は、レーザー回折・散乱式粒度分布測定装置により測定可能である。
【００１５】
成分（Ｂ）に用いられる疎水化処理剤としては、通常の化粧料に用いられるものであればよく、例えば、フッ素系化合物、シリコーン系化合物、有機チタネート化合物、金属石鹸、炭化水素、高級脂肪酸、高級アルコール、エステル、ワックス、ロウ、界面活性剤等が挙げられ、これらを組み合わせた複合処理を行ってもよい。これらの中でも、トリアルコキシアルキルシラン、アルキルチタネート、ジメチルポリシロキサン、メチルハイドロジェンポリシロキサンから選ばれる疎水化処理剤が好ましい。
【００１６】
トリアルコキシアルキルシランとは、ケイ素原子に三つのアルコキシ基と一つのアルキル基が結合した化合物であり、該アルコキシ基が粉体表面の水酸基等と反応することにより、粉体表面を被覆する化合物である。成分（Ｂ）に用いられるトリアルコキシアルキルシランにおける、アルコキシ基は、炭素数１〜３のアルコキシ基であるメトキシ、エトキシ、プロポキシ等が好ましい。また、該トリアルコキシアルキルシランにおける、アルキル基は、炭素数６〜１８のアルキル基であるヘキシル基、オクチル基、デシル基、オクタデシル基等が好ましい。このようなトリアルコキシアルキルシランは、例えば、トリメトキシヘキシルシラン、トリメトキシオクチルシラン、トリメトキシデシルシラン、トリメトキシオクタデシルシラン、トリエトキシヘキシルシラン、トリエトキシオクチルシラン、トリエトキシデシルシラン、トリエトキシオクタデシルシラン等が挙げられ、成分（Ｂ）の油相中での分散性が非常に優れたものとなるため、トリエトキシカプリリルシランが特に好ましい。これらより１種または２種以上を用いることができる。
【００１７】
アルキルチタネートは、例えば、長鎖カルボン酸型、ピロリン酸型、亜リン酸型、アミノ酸型等のアルキルチタネート等が挙げられるが、分散安定化の観点より、成分（Ｂ）においては、炭素数８〜２４のアルキル基を有するアルキルチタネートが好ましく、これらは下記一般式（１）
（Ｒ１Ｏ）−Ｔｉ−（ＯＣＯＲ２）３      （１）
（式中、Ｒ１は炭素数１〜４のアルキル基、Ｒ２は炭素数８〜２４のアルキル基を表し、これらのアルキル基は、直鎖でも分岐していても良い。）で示される化合物が例示できる。前記アルキルチタネートは、具体的には、長鎖カルボン酸型のアルキルチタネートとして、イソプロピルトリイソステアロイルチタネート、イソプロピルトリオクタノイルチタネート、イソプロピルジメタクリルイソステアロイルチタネート、イソプロピルイソステアロイルジアクリルチタネート、ジイソステアロイルエチレンチタネート等が挙げられ、ピロリン酸型アルキルチタネートとして、テトライソプロピルビス（ジオクチルホスファイト）チタネート、テトラオクチルビス（ジトリデシホスファイト）チタネート、テトラ（２，２−ジアリルオキシメチル−１−ブチル）ビス（ジトリデシルホスファイト）チタネート等が挙げられ、亜リン酸型アルキルチタネートとして、イソプロピルトリ（ジオクチルピロホスフェート）チタネート、ビス（ジオクチルピロホスフェート）エチレンチタネート等が挙げられ、アミノ酸型アルキルチタネートとして、イソプロピルトリ（Ｎ−アミドエチル・アミノエチル）チタネート等が挙げられ、これらより１種または２種以上を用いることができる。これらのアルキルチタネートの中でも、イソプロピルトリイソステアロイルチタネートを用いると、成分（Ｂ）の油相中での分散性が良好となるため好ましい。
【００１８】
成分（Ｂ）の表面被覆処理量は、質量割合で（疎水化処理剤／微粒子酸化亜鉛）＝０．０２〜０．２５が好ましく、更に好ましくは、０．０３〜０．１８である。この範囲であれば、成分（Ｂ）を含有する油中水型日焼け止め料は、使用時の油感のなさに優れ、経時安定性も向上する。
【００１９】
本発明において微粒子酸化亜鉛の表面に疎水化処理剤を被覆する方法は、特に限定されず、通常公知の処理方法が用いられる。具体的には、疎水化処理剤と微粒子酸化亜鉛とを直接混合し（加熱して）被覆する乾式被覆方法、エタノール、イソプロピルアルコール、ｎ−ヘキサン、塩化メチレン、ベンゼン、トルエン等の溶媒にトリアルコキシアルキルシランを溶解又は分散し、この溶液又は分散液に微粒子酸化亜鉛を添加し、混合後、前記溶媒を乾燥等により除去、加熱、粉砕する湿式被覆方法、溶媒に溶解又は分散した疎水化処理剤を流動層中で粉体にスプレーコートする気相被覆方法、メカノケミカル方法等が挙げられる。これらの中でも湿式被覆方法が好ましい。
【００２０】
本発明における成分（Ｂ）の含有量は、特に限定されないが、３〜１０％が好ましく、特に好ましくは、６〜８％である。この範囲であると、耐水性の高い塗布膜を形成する観点でより優れ、また油感のなさなどの使用感にも優れる。
【００２１】
本発明に用いられる成分（Ｃ）ポリヒドロキシステアリン酸は、通常日焼け止め化粧料に使用されるものであれば特に限定されないが、微粒子酸化亜鉛の分散性の観点から、水酸基は１２位が好ましく、ヒドロキシステアリン酸の重合度は３〜１２が好ましく、更に好ましくは重合度４〜８である。市販品としては、ＡＲＬＡＣＥＬ  Ｐ−１００（ユニケマ社製）、サラコスＨＳ−６Ｃ（日清オイリオ社製）等を挙げることが出来る。
【００２２】
本発明における成分（Ｃ）の含有量は、特に限定されないが、成分（Ａ）と成分（Ｃ）の含有質量割合（Ａ）／（Ｃ）が２〜２０であることが好ましく、４〜１０．５であることがより好ましい。この範囲であると、経時安定性や使用感がより良好となる。
【００２３】
本発明に用いられる成分（Ｄ）油溶性紫外線吸収剤としては、通常日焼け止め化粧料に用いられるものであれば何れのものでも含有することが可能であり、具体的には、例えば、２−ヒドロキシ−４−メトキシベンゾフェノン、２，４，６−トリアニリノ−ｐ−（カルボ−２’−エチルヘキシル−１’−オキシ）−１，３，５−トリアジン、サリチル酸−２−エチルヘキシル、パラジヒドロキシプロピル安息香酸エチル、パラメトキシケイヒ酸−２エチルヘキシル、４−ｔｅｒｔ−４’−メトキシジベンゾイルメタン、２−[４−（ジエチルアミノ）−２−ヒドロキシベンゾイル]安息香酸ヘキシルエステル、ジメトキシベンジリデンジオキソイミダゾリジンプロピオン酸２−エチルヘキシル、２，２’−メチレンビス[６−（２Ｈ−ベンゾトリアゾール−２イル）−４−（１，１，３，３−テトラメチルブチル）フェノール]、２，４−ビス[{４−（２−エチルヘキシロキシ）−２−ヒドロキシ}−フェニル]−６−（４−メトキシフェニル）−１，３，５−トリアジン、ジメチコジエチルベンザルマロネート、２−ヒドロキシ−４−メトキシベンゾフェノン−５−スルホン酸及びそのナトリウム塩等が挙げられ、これらを一種又は二種以上用いることができる。
【００２４】
本発明における成分（Ｄ）の含有量は、特に限定されないが、好ましくは１〜２０％、さらに好ましくは１０〜１６％である。この範囲であると、紫外線防御効果に優れ、使用感もより良好となる。
【００２５】
本発明の油中水型日焼け止め料には、通常の化粧料に使用される成分を、本発明の効果を損なわない量的、質的範囲において、必要に応じて含有することができる。例えば、油中水型日焼け止め料を構成するための水性成分、油性成分、成分（Ｃ）以外の界面活性剤、さらに成分（Ｄ）以外の紫外線吸収剤、成分（Ａ）、（Ｂ）以外の粉体、水溶性高分子、保湿剤、酸化防止剤、美容成分、防腐剤、香料、清涼剤等を含有することができる。
【００２６】
水性成分としては、水に可溶な成分であれば何れでもよく、例えば、プロピレングリコール、１，３−ブチレングリコール、ジプロピレングリコール、ポリエチレングリコール等のグリコール類、グリセリン、ジグリセリン、ポリグリセリン等のグリセロール類、ソルビトール、マルチトール、グルコースなどの糖アルコール類、エタノール等の低級アルコール類、等が挙げられる。水としては、特に制限されず、常水、精製水、温泉水、深層水、アロエベラ、ウイッチヘーゼル、ハマメリス、キュウリ、レモン、ラベンダー、ローズ等の植物抽出液が挙げられ、一種又は二種以上を用いることができる。
本発明における水性成分の含有量は、特に限定されないが、好ましくは３０〜８０％である。この範囲であると、経時安定性がより良好である。
【００２７】
油性成分としては、化粧品に一般に使用される動物油、植物油、合成油等の起源、固形油、半固形油、液体油、揮発性油等の性状を問わず、炭化水素類、油脂類、ロウ類、硬化油類、エステル油類、脂肪酸類、高級アルコール類、シリコーン油類、フッ素系油類、ラノリン誘導体類、油性ゲル化剤類等が挙げられる。具体的には、軽質イソパラフィン、流動パラフィン、スクワラン、ワセリン、ポリイソブチレン、ポリブテン等の炭化水素類、モクロウ、オリーブ油、ヒマシ油、ミンク油、マカデミアンナッツ油等の油脂類、ミツロウ、ゲイロウ等のロウ類、ホホバ油、トリオクタン酸グリセリル、ジイソステアリン酸ポリグリセリル、トリイソステアリン酸ジグリセリル、トリベヘン酸グリセリル、トリ２−エチルヘキサン酸グリセリル、２−エチルヘキサン酸セチル、ミリスチン酸イソプロピル、パルミチン酸イソプロピル、ミリスチン酸オクチルドデシル、ロジン酸ペンタエリトリットエステル、ジオクタン酸ネオペンチルグリコール、コレステロール脂肪酸エステル、フィトステロール脂肪酸エステル、トリグリセライド、ジ（カプリル／カプリン酸）プロプレングリコール、ジカプリン酸プロピレングリコール、リンゴ酸ジイソステアリル等のエステル類、ステアリン酸、ラウリン酸、ミリスチン酸、ベヘニン酸、イソステアリン酸、オレイン酸等の脂肪酸類、ステアリルアルコール、セチルアルコール、ラウリルアルコール、オレイルアルコール、イソステアリルアルコール、ベヘニルアルコール等の高級アルコール類、ジメチルポリシロキサン、メチルフェニルポリシロキサン、デカメチルシクロペンタシロキサン、オクタメチルシクロテトラシロキサン、トリメチルシロキシケイ酸、高重合度メチルフェニルポリシロキサン、メタクリル変性オルガノポリシロキサン、ステアリル変性オルガノポリシロキサン、オレイル変性オルガノポリシロキサン、ベヘニル変性オルガノポリシロキサン、高重合度ジメチルポリシロキサン、アルコキシ変性オルガノポリシロキサン、フッ素変性オルガノポリシロキサン等のシリコーン類、パーフルオロデカン、パーフルオロオクタン、パーフルオロポリエーテル等のフッ素系油剤類、ラノリン、酢酸ラノリン、ラノリン脂肪酸イソプロピル、ラノリンアルコール等のラノリン誘導体、蔗糖脂肪酸エステル、デンプン脂肪酸エステル、イソステアリン酸アルミニウム、１２−ヒドロキシステアリン酸等の油性ゲル化剤類等が挙げられ、これらの一種又は二種以上を用いることができる。これらの中でも、トリ２−エチルヘキサン酸グリセリルやジカプリン酸プロピレングリコールが、成分（Ａ）や成分（Ｃ）との相溶性がよいため好ましい。
【００２８】
また、使用時の油感のなさに優れることから、軽質イソパラフィンやデカメチルシクロペンタシロキサンなどの揮発性油剤を含有することも好ましいが、その場合、塗布膜への耐水性付与の観点から、揮発性油剤の含有量は１〜１０％であることが好ましい。更に成分（Ｄ）との相溶性の観点から、含有する揮発性油剤は軽質イソパラフィンであることがより好ましい。
【００２９】
本発明の油中水型日焼け止め料の製造方法としては、通常公知の方法で製造可能であり、製造機器としては、一般のディスパーションのような分散・乳化機器であればいずれでもよい。
本発明の油中水型日焼け止め料の形態としては、特に限定されるものではなく、例えば液状、乳液状、クリーム剤状、固形状等が挙げられる。特に液状であり、使用時にシェーキングするタイプの日焼け止め料が、肌に均一に塗布しやすく、より少ない界面活性剤で経時安定性を確保できる点で好適である。また本発明の油中水型日焼け止め料は、下地、ファンデーション、日中用美容液などにも適用可能である。
【実施例】
【００３０】
以下に実施例をあげて本発明を詳細に説明する。尚、これらは本発明を何ら限定するものではない。
【００３１】
実施例１〜１３および比較例１〜８：油中水型日焼け止め料（シェーキングタイプ）
表１〜３に示す組成および下記製造方法にて日焼け止め料を調製した。得られた日焼け止め料の、耐水性、水に濡れたときの白浮きのなさ、油感のなさ、経時安定性について、下記の方法により評価し、結果を併せて表１〜３に示した。
【００３２】
【表１】
2018076313.tif 000002
（注１）ＴＩＮＯＳＯＲＢ  Ｓ（ＢＡＳＦ社製）
（注２）ＵＶＩＮＵＬ  Ａｐｌｕｓ（ＢＡＳＦ社製）
（注３）ＰＡＲＳＯＬ  ＳＬＸ（ＤＳＭ  ＮＵＴＲＩＴＩＯＮＡＬ  ＰＲＯＤＵＣＴＳ社製）
（注４）ＡＥＲＯＳＩＬ  Ｒ−９７２（日本アエロジル社製）
（注５）ＡＥＲＯＳＩＬ  Ｒ−９７６Ｓ（日本アエロジル社製）
（注６）Ｘ−２１−５２５０（信越化学工業社製）
（注７）ＫＰ−５４５（信越化学工業社製）
（注８）ニッセツ  Ｕ−３７１０Ａ（日本カーバイド工業社製）
（注９）ＫＦ−６０２８Ｐ（信越化学工業社製）
【００３３】
【表２】
2018076313.tif 000003
【００３４】
【表３】
2018076313.tif 000004
【００３５】
（製造方法）
Ａ：成分（１）〜（４）を均一に加温溶解する。
Ｂ：成分（６）〜（１８）を混合分散する。
Ｃ：Ａ、Ｂ、（５）、（１９）〜（２１）を混合し均一に分散する。
Ｄ：成分（２２）〜（２３）を混合する。
Ｅ：ＣにＤを加えて分散、乳化し、油中水型日焼け止め料を得た。
【００３６】
（評価方法１：耐水性）
表１に記載の各サンプル９８％に青色１号２％を添加混合し、耐水性評価用サンプルとした。健常人の前腕内側を評価部位とし、デジタル一眼レフカメラ（ＥＯＳ  Ｋｉｓｓ、キャノン社製）にて撮影した（写真Ａ）。５ｍｇ／ｃｍ２のサンプルを均一に塗布後、前記カメラにて撮影した（写真Ｂ）。評価部位を２５℃の流水に１５秒間暴露し、再度前記カメラにて撮影した（写真Ｃ）。得られた画像をＰｈｏｔｏｓｈｏｐ（Ａｄｏｂｅ社製）を用いて二値化した後、ヒストグラムにて輝度値を得た。写真Ａ、Ｂ、Ｃから得られた輝度値をそれぞれＶ（Ａ）、Ｖ（Ｂ）、Ｖ（Ｃ）として、下記式（２）にて水負荷後残存量を算出した。水負荷後残存量が大きいほど、耐水性が高いことを示す。
水負荷後残存率（％）＝｛Ｖ（Ｂ）−Ｖ（Ｃ）｝／｛Ｖ（Ａ）−Ｖ（Ｃ）｝×１００      式（２）
＜判定基準＞ 
（水負荷後残存率（％））  ：（判定）
９０以上                  ：◎
８０以上、９０未満        ：○
７０以上、８０未満        ：△
７０未満                  ：×
【００３７】
（評価方法２：水に濡れたときの白浮きのなさ）
表１〜３に記載の各サンプルを、手首に０．２g塗布した後、水に浸漬させた状態で２０回手首を曲げ伸ばした後の化粧膜の状態を、目視とマイクロスコープで観察し、以下の判定基準に従って判定した。
＜判定基準＞  
（評価）                                        ：（判定）
変化なし                                        ：◎
手首の一番深いシワのみ若干の白浮きが確認できた  ：○
手首の一番深いシワに白浮きが確認できた          ：△
手首のシワすべてで白浮きが確認できた            ：×
【００３８】
（評価方法３：油感のなさ）
専門パネル１０名に、表１〜３に記載の各サンプルを使用してもらい、以下の評価基準に基づいて評点を付け、その平均値を下記の判定基準に従って判定した。 
＜評価基準＞
（評価結果）    ：（評点）   
非常に感じる    ：５点
やや感じる      ：４点
普通            ：３点
あまり感じない  ：２点                  
全く感じない    ：１点
＜判定基準＞
（評点の平均点）            ：（判定）
４．５点以上                ：◎
３．５点以上〜４．５点未満  ：○
１．５点以上〜３．５点未満  ：△
１．５点未満                ：×
【００３９】
（評価方法４：経時安定性）
表１〜３に記載の各サンプルを３０℃の恒温槽にセットして、１ヶ月後における状態の外観について製造直後からの変化を観察し、以下の判定基準に従って判定した。
＜判定基準＞
（評価）                          ：（判定）
変化なし                          ：○
ゲル化や沈殿がやや観察される      ：△
明らかにゲル化や沈殿が観察される  ：×
【００４０】
実施例１〜１３の油中水型日焼け止め料は、紫外線防御能に優れ、その化粧膜は耐水性に優れて水に濡れたときの白浮きがなく、更には経時安定性や油感のなさといった使用感にも優れた油中水型日焼け止め料であった。これに対して成分（Ａ）の代わりに他のゲル化剤を含有した比較例１〜６では、塗布膜の皮膚への付着性に劣り、耐水性が低く、また水に濡れたときの白浮きが生じるものであった。また、成分（Ｂ）の代わりに疎水化処理されていない微粒子酸化亜鉛含有した比較例7は、耐水性に劣り、水に濡れたときに白浮きが生じるものであった。また、成分（Ｃ）を含有しない比較例８は経時でゲル化し経時安定性に劣り、また耐水性や水に濡れたときの白浮きのなさにも劣るものであった。
【００４１】
実施例１４：油中水型日焼け止め料（クリーム状）
（成分）                                                                  （％）
１．２−［４−（ジエチルアミノ）−２−ヒドロキシベンゾイル］
安息香酸ヘキシルエステル  （注２）                                    ２
２．２,４−ビス{[４−（２−エチル−ヘキシロキシ）−２−ヒドロキシ]−フェニル}
−６−（４−メトキシフェニル）−（１，３，５）−トリアジン（注１）        １
３．パラメトキシケイ皮酸２−エチルヘキシル                                ７
４．ジメチコジエチルベンザルマロネート（注３）                            ２
５．（ジメチコン／（ＰＥＧ−１０／１５）クロスポリマー混合物（注１０）  １０
６．トリ２−エチルヘキサン酸グリセリル                                    ２
７．トリエトキシカプリリルシラン３％、ジメチルポリシロキサン１０％処理
微粒子酸化亜鉛（平均粒子径：２５ｎｍ）                                    ３
８．ポリヒドロキシステアリン酸                                            ０．２
９．ジメチルシリル化処理煙霧状無水ケイ酸  （注５）                        １
１０．ジメチルポリシロキサン（６ｃｓ）                                    １．５
１１．ポリメチルシルセスキオキサン                                        ３
１２．香料                                                                ０．１
１３．ＰＥＧ−９ポリジメチルシロキシエチルジメチコン（注９）              １．５
１４．ラウリルＰＥＧ−９ポリジメチルシロキシエチルジメチコン  （注１１）  ０．５
１５．ジメチルジステアリルアンモニウムヘクトライト（注１２）              ０．９
１６．デカメチルシクロペンタシロキサン                                    ４
１７．精製水                                                              残  量
１８．エタノール                                                          ５
１９．塩化ナトリウム                                                      ０．１
（注１０）ＫＳＧ−２１０（信越化学工業社製）
（注１１）ＫＦ−６０３８（信越化学工業社製）
（注１２）ＢＥＮＴＯＮＥ ３８Ｖ ＢＣ（エレメンティス社製）
【００４２】
（製造方法）   
Ａ：成分（１）〜（１０）を均一に加温溶解する。   
Ｂ：Ａと成分（１１）、（１２）を加えて、混合分散する。   
Ｃ：Ｂに成分（１３）〜（１６）を加えて、混合分散する。  
Ｄ：Ｃに（１７）〜（１９）を加えて乳化し、油中水型日焼け止め化粧料（クリーム状）を得た。   
（結果） 
実施例１４の油中水型日焼け止め化粧料（クリーム状）は、耐水性に優れて水に濡れたときの白浮きがなく、更には経時安定性や油感のなさといった使用感にも優れたものであった。  
【００４３】
実施例１５：油中水型日焼け止め料（エアゾールタイプ）
（成分）                                                                  （％）
１．２,４−ビス{[４−（２−エチル−ヘキシロキシ）−２−ヒドロキシ]−フェニル}
−６−（４−メトキシフェニル）−（１，３，５）−トリアジン（注１）    ３
２．ジメチコジエチルベンザルマロネート                                    ３
３．（ジメチコン／（ＰＥＧ−１０／１５）クロスポリマー混合物（注１０）  １５
４．パラメトキシケイ皮酸２−エチルヘキシル                                ８
５．ジカプリン酸プロピレングリコール                                    １２
６．トリエトキシカプリリルシラン３％、ジメチルポリシロキサン１０％処理
微粒子酸化亜鉛（平均粒子径：２５ｎｍ）                                    ５
７．ポリヒドロキシステアリン酸                                            ０．５
８．ジメチルシリル化処理煙霧状無水ケイ酸  （注５）                        ０．５
９．ＰＥＧ−９ポリジメチルシロキシエチルジメチコン（注９）                １．５
１０．ポリメチルシルセスキオキサン                                        ５
１１．香料                                                                ０．１
１２．精製水                                                              残  量
１３．エタノール                                                          ５
１４．ジプロピレングリコール                                              ２
【００４４】
（製造方法）
Ａ：成分（１）〜（８）を均一に加温溶解する。
Ｂ：Ａに成分（９）〜（１１）を混合する。
Ｃ：Ｂに成分（１２）〜（１４）を加え乳化する。
Ｄ：Ｃで得られた原液１５ｇをアルミ製耐圧容器に充填した後バルブを固着し、バルブを通じてＬＰＧ０．１５ ３５ｇを耐圧容器に充填し、油中水型日焼け止め化粧料（エアゾールタイプ）を得た。
（結果）
実施例１５の油中水型日焼け止め化粧料（エアゾールタイプ）は、耐水性に優れて水に濡れたときの白浮きがなく、更には経時安定性や油感のなさといった使用感にも優れたものであった。
【００４５】
実施例１６：油中水型日焼け止め料（シェーキングタイプ）
（成分）                                                                  （％）
１．２,４−ビス{[４−（２−エチル−ヘキシロキシ）−２−ヒドロキシ]−フェニル}
−６−（４−メトキシフェニル）−（１，３，５）−トリアジン（注１）      １
２．パラメトキシケイ皮酸２−エチルヘキシル                              ７
３．ジメチコジエチルベンザルマロネート（注３）                          ２
４．トリ２−エチルヘキサン酸グリセリル                                  ２
５．トリエトキシカプリリルシラン３％、ジメチルポリシロキサン１０％処理
微粒子酸化亜鉛（平均粒子径：２５ｎｍ）                                  ３
６．ポリヒドロキシステアリン酸                                          ０．２
７．ジメチルシリル化処理煙霧状無水ケイ酸  （注５）                      １
８．ジメチルポリシロキサン（６ｃｓ）                                    １．５
９．ポリメチルシルセスキオキサン                                        ３
１０．香料                                                              ０．１
１１．ＰＥＧ−９ポリジメチルシロキシエチルジメチコン（注９）            １．５
１２．デカメチルシクロペンタシロキサン                                  ２
１３．軽質イソパラフィン                                                ２
１４．精製水                                                            残  量
１５．フェニルベンズイミダゾールスルホン酸                              ２
１６．トリエタノールアミン                                              １．１２
１７．エタノール                                                        ５
１８．塩化ナトリウム                                                    ０．１
【００４６】
（製造方法）   
Ａ：成分（１）〜（３）を均一に加温溶解する。   
Ｂ：成分（４）〜（１３）を混合分散する。   
Ｃ：Ａ、Ｂを混合し均一に分散する。  
Ｄ：成分（１４）〜（１８）を混合する。  
Ｅ：ＣにＤを加えて分散、乳化し、油中水型日焼け止め料を得た。 
（結果） 
実施例１６の油中水型日焼け止め化粧料（シェーキングタイプ）は、耐水性に優れて水に濡れたときの白浮きがなく、更には経時安定性や油感のなさといった使用感にも優れたものであった。